Система изоляции в трассовых условиях монтажных стыков смежных трубопроводов с изоляционным покрытием

1
1
1. Система изоляции в трассовых условиях монтажных стыков смежных трубопроводов с изоляционным покрытием, содержащая последовательно расположенные в полости, сформированной в зоне монтажного стыка на концевых участках смежных трубопроводов, слои изоляционных материалов, первый из которых выполнен из битумно-мастичных материалов, следующий из вспененного наполнителя, сформированного при вводе его компонентов через защитную охватывающую концевые участки смежных трубопроводов и фиксируемую на них композитную форму, которая образована пластиной, изготовленной из армирующего компонента и полимера, отличающаяся тем, что пластина для формирования композитной формы выполнена из последовательно соединенных между собой слоев, один которых образован из основовязанного полотна, образованного стекло- и/или полиэфирными нитями или из нетканого полотна на основе полиэфира или полипропилена и формирует относительно монтажного стыка внутреннюю поверхность формы, другой слой пластины образован экструдированным полимерным листом и формирует наружную поверхность формы, при этом толщина «h» экструдированного листа к толщине «h» полотна имеют соотношение h/h=1÷11 при общей толщине «H» пластины формирующей композитную форму равной 1,8÷12 (мм).
2. Система по п. 1, отличающаяся тем, что фактура основовязанного полотна выполнена в виде «рогожки».
3. Система по п. 1, отличающаяся тем, что фактура нетканого полотна имеет ворсистость.
2
4. Система по п. 1, отличающаяся тем, что в качестве основовязанного полотна используют стеклоткань с поверхностной плотностью 100-1500 г/м, основа и уток которой прошиты полиэфирной нитью.
2
.
5. Система по п. 4, отличающаяся тем, что в качестве стеклоткани используют ткань ровинговую при плотности 450-550 г/м
2
6. Система по п. 1, отличающаяся тем, что для основы и утка основовязанного полотна используют полиэфирные нити при поверхностной плотности полотна 100-1500 г/м.
2
7. Система по п. 6, отличающаяся тем, что для основы и утка основовязанного полотна используют полиэфирные нити при поверхностной плотности полотна 250 г/м.
2
8. Система по п. 1, отличающаяся тем, что в качестве нетканого полотна используют полотно на основе полиэфира при плотности 100-500 г/м.
3
.
9. Система по п. 1, отличающаяся тем, что для получения экструдированного полимерного листа используют полиолефины на основе полипропилена или полиэтилена при плотности 0,8-1,15 г/см
10. Система по п. 1, отличающаяся тем, что при соединении основовязанного или нетканого полотна с экструдированным полимерным листом используют клей.
3
11. Система по п. 1, отличающаяся тем, что в качестве вспененного наполнителя используют пенополиуретан плотностью 1,1-1,24 г /см.
12. Система по п. 1, отличающаяся тем, что монтажный стык между концевыми участками смежных трубопроводов образован при сварке.